(57)【要約】【課題】  熱に対する安定性に優れた反応性シリル基変性シリルケテンアセタール、並びにこれを開始剤として得られる、シリルケテンアセタール末端を有する反応性シリル基変性ポリ（メタ）アクリル酸誘導体およびその製造方法を提供すること。【解決手段】  下記一般式（１）で表される反応性シリル基変性シリルケテンアセタール。2018197200.tif 000026（式中、Ｒ1〜Ｒ3は、互いに独立して、水素原子、炭素数１〜１０の一価炭化水素基を表し、Ｒ4は、炭素数２〜１０の二価炭化水素基を表し、Ｒ5およびＲ6は、互いに独立して、炭素数１〜１０の一価炭化水素基を表し、Ｒ7〜Ｒ9は、互いに独立して、炭素数１〜１０の一価炭化水素基を表すが、Ｒ7〜Ｒ9のうち少なくとも一つは分岐鎖状または環状の一価炭化水素基であり、Ｒ7〜Ｒ9の炭素数の合計は６以上である。ｎは、０〜２の整数を表す。）【選択図】  なし【特許請求の範囲】
【請求項１】
下記一般式（１）で表される反応性シリル基変性シリルケテンアセタール。
【化１】
2018197200.tif 000020
（式中、Ｒ1〜Ｒ3は、互いに独立して、水素原子、炭素数１〜１０の一価炭化水素基を表し、Ｒ4は、炭素数２〜１０の二価炭化水素基を表し、Ｒ5およびＲ6は、互いに独立して、炭素数１〜１０の一価炭化水素基を表し、Ｒ7〜Ｒ9は、互いに独立して、炭素数１〜１０の一価炭化水素基を表すが、Ｒ7〜Ｒ9のうち少なくとも一つは分岐鎖状または環状の一価炭化水素基であり、Ｒ7〜Ｒ9の炭素数の合計は６以上である。ｎは、０〜２の整数を表す。）
【請求項２】
前記Ｒ7〜Ｒ9が、イソプロピル基である請求項１記載の反応性シリル基変性シリルケテンアセタール。
【請求項３】
下記一般式（２）で表される、数平均分子量が５００〜５０，０００のシリルケテンアセタール末端を有する反応性シリル基変性ポリ（メタ）アクリル酸誘導体。
【化２】
2018197200.tif 000021
［式中、Ｒ10は、水素原子またはメチル基を表し、Ｒ11は、シリル基で置換されていてもよい炭素数１〜２０のアルコキシ基、炭素数６〜２０のアリーロキシ基、炭素数１〜２０のジアルキルアミノ基、またはシロキシ基を表し、これら各基中の、炭素原子の一部が−Ｏ−、−ＮＲ−（Ｒは、炭素数１〜２０の一価炭化水素基を表す。）から選ばれる１種または２種以上で置換されていてもよいが、酸素原子および窒素原子のヘテロ原子同士は隣接しない。
Ｘは、下記一般式（３）で表される置換基を表し、Ｙは、下記一般式（４）で表される置換基を表し、ｚは２以上の整数を表す。
【化３】
2018197200.tif 000022
（式中、Ｒ1〜Ｒ6およびｎは、前記と同じ意味を表す。）
【化４】
2018197200.tif 000023
（式中、Ｒ7〜Ｒ11は、前記と同じ意味を表す。）］
【請求項４】
分子量分布（Ｍｗ／Ｍｎ）が、１．６以下である請求項３記載のシリルケテンアセタール末端を有する反応性シリル基変性ポリ（メタ）アクリル酸誘導体。
【請求項５】
下記一般式（１）
【化５】
2018197200.tif 000024
（式中、Ｒ1〜Ｒ3は、互いに独立して、水素原子、炭素数１〜１０の一価炭化水素基を表し、Ｒ4は、炭素数２〜１０の二価炭化水素基を表し、Ｒ5およびＲ6は、互いに独立して、炭素数１〜１０の一価炭化水素基を表し、Ｒ7〜Ｒ9は、互いに独立して、炭素数１〜１０の一価炭化水素基を表すが、Ｒ7〜Ｒ9のうち少なくとも一つは分岐鎖状または環状の一価炭化水素基であり、Ｒ7〜Ｒ9の炭素数の合計は６以上である。ｎは、０〜２の整数を表す。）
で表される反応性シリル基変性シリルケテンアセタールを開始剤として、下記一般式（５）
【化６】
2018197200.tif 000025
（式中、Ｒ10およびＲ11は、前記と同じ意味を表す。）
で表される（メタ）アクリル酸誘導体の１種または２種以上を、触媒存在下、グループトランスファー重合させることを特徴とする請求項３または４記載のシリルケテンアセタール末端を有する反応性シリル基変性ポリ（メタ）アクリル酸誘導体の製造方法。
【発明の詳細な説明】
【技術分野】
【０００１】
本発明は、反応性シリル基変性シリルケテンアセタール並びにシリルケテンアセタール末端を有する反応性シリル基変性ポリ（メタ）アクリル酸誘導体およびその製造方法に関する。
【背景技術】
【０００２】
末端が反応性シリル基によって変性されたポリ（メタ）アクリル酸誘導体は、架橋反応させることができるため、塗料、接着剤、粘着剤、シーリング剤、高分子シランカップリング剤等として利用することができる。
これまで末端修飾が可能な重合法としてリビング重合が幅広く検討されてきた。末端修飾法としては、予め重合開始剤を反応性シリル基で変性する方法と、重合末端を反応性シリル基で変性する方法があるが、末端のみを修飾する方法としては前者の方が簡便である。
【０００３】
特許文献１には、グループトランスファー重合の開始剤となるシリルケテンアセタールに、メチレン鎖を介して反応性シリル基を導入した化合物が記載されている。
特許文献２には、シリルケテンアセタールの製造方法が開示され、この製造方法によって製造できる種々のシリルケテンアセタールが開示されている。
特許文献３の実施例には、特許文献１に記載されたメチレン鎖を介して反応性シリル基を導入したシリルケテンアセタールを開始剤として用いることにより、末端が反応性シリル基で変性されたポリメタクリル酸誘導体が得られることが記載されている。
【先行技術文献】
【特許文献】
【０００４】
【特許文献１】特開昭６４−２２８８５号公報
【特許文献２】特開２００４−３３９２００号公報
【特許文献３】米国特許第５０３６１３９号明細書
【発明の概要】
【発明が解決しようとする課題】
【０００５】
一般にリビングアニオン重合の一種であるグループトランスファー重合は、温和な条件で速やかに重合が進行し、分子量分布の狭い重合体を与える反応である。
しかし、特許文献１記載の反応性シリル基変性シリルケテンアセタールは、熱的に不安定な化合物であり、製造時に触媒となる成分が存在すると活性化されたシリルケテンアセタールが分子内で反応性シリル基を求核攻撃し、環状体化合物が生成して収率が低下することがあった。しかも、重合開始剤であるシリルケテンアセタールが熱的に不安定であることから、重合中の活性末端も熱的に不安定となるため、重合時に反応性シリル基が反応して反応性シリル基を末端に有するポリ（メタ）アクリル酸誘導体の収率が低下することがあった。
【０００６】
また、特許文献２記載のメチレン鎖を介さず反応性シリル基が導入されたシリルケテンアセタールは、加水分解を受け易く、不安定な化合物である上に、特許文献２の製造方法では、上述の環状体化合物が生成し易い傾向にある。
さらに、特許文献３の反応性シリル基変性シリルケテンアセタールを用いた場合、ポリメタクリル酸誘導体を得ることはできるが、ポリアクリル酸誘導体を得ることは難しい。これはメタクリル酸誘導体がα位にメチル基を有するのに対し、アクリル酸誘導体はα位に水素原子を有するためで、重合時の活性末端が不安定であるためにα位の水素原子を引き抜いて失活してしまうことが原因と考えられている。
【０００７】
本発明は、上記事情に鑑みなされたもので、熱に対する安定性に優れた反応性シリル基変性シリルケテンアセタール、並びにこれを開始剤として用いて重合することにより得られる、シリルケテンアセタール末端を有する反応性シリル基変性ポリ（メタ）アクリル酸誘導体およびその製造方法を提供することを目的とする。
【課題を解決するための手段】
【０００８】
本発明者らは、上記目的を達成するため鋭意検討を行った結果、反応性シリル基変性シリルケテンアセタールの酸素に直接結合したケイ素原子に特定の置換基を置換することにより、熱に対する安定性が向上することを見出すとともに、このような反応性シリル基変性シリルケテンアセタールをアクリル酸誘導体の重合の開始剤として用いると、活性種が安定化されることから失活を抑制でき、シリルケテンアセタール末端を有する反応性シリル基変性ポリアクリル酸誘導体を容易に得られることを見出し、本発明を完成した。
【０００９】
すなわち、本発明は、
１．  下記一般式（１）で表される反応性シリル基変性シリルケテンアセタール、
【化１】
2018197200.tif 000002
（式中、Ｒ1〜Ｒ3は、互いに独立して、水素原子、炭素数１〜１０の一価炭化水素基を表し、Ｒ4は、炭素数２〜１０の二価炭化水素基を表し、Ｒ5およびＲ6は、互いに独立して、炭素数１〜１０の一価炭化水素基を表し、Ｒ7〜Ｒ9は、互いに独立して、炭素数１〜１０の一価炭化水素基を表すが、Ｒ7〜Ｒ9のうち少なくとも一つは分岐鎖状または環状の一価炭化水素基であり、Ｒ7〜Ｒ9の炭素数の合計は６以上である。ｎは、０〜２の整数を表す。）
２．  前記Ｒ7〜Ｒ9が、イソプロピル基である１の反応性シリル基変性シリルケテンアセタール、
３．  下記一般式（２）で表される、数平均分子量が５００〜５０，０００のシリルケテンアセタール末端を有する反応性シリル基変性ポリ（メタ）アクリル酸誘導体、
【化２】
2018197200.tif 000003
［式中、Ｒ10は、水素原子またはメチル基を表し、Ｒ11は、シリル基で置換されていてもよい炭素数１〜２０のアルコキシ基、炭素数６〜２０のアリーロキシ基、炭素数１〜２０のジアルキルアミノ基、またはシロキシ基を表し、これら各基中の、炭素原子の一部が−Ｏ−、−ＮＲ−（Ｒは、炭素数１〜２０の一価炭化水素基を表す。）から選ばれる１種または２種以上で置換されていてもよいが、酸素原子および窒素原子のヘテロ原子同士は隣接しない。
Ｘは、下記一般式（３）で表される置換基を表し、Ｙは、下記一般式（４）で表される置換基を表し、ｚは２以上の整数を表す。
【化３】
2018197200.tif 000004
（式中、Ｒ1〜Ｒ6およびｎは、前記と同じ意味を表す。）
【化４】
2018197200.tif 000005
（式中、Ｒ7〜Ｒ11は、前記と同じ意味を表す。）］
４．  分子量分布（Ｍｗ／Ｍｎ）が、１．６以下である３のシリルケテンアセタール末端を有する反応性シリル基変性ポリ（メタ）アクリル酸誘導体、
５．  下記一般式（１）
【化５】
2018197200.tif 000006
（式中、Ｒ1〜Ｒ3は、互いに独立して、水素原子、炭素数１〜１０の一価炭化水素基を表し、Ｒ4は、炭素数２〜１０の二価炭化水素基を表し、Ｒ5およびＲ6は、互いに独立して、炭素数１〜１０の一価炭化水素基を表し、Ｒ7〜Ｒ9は、互いに独立して、炭素数１〜１０の一価炭化水素基を表すが、Ｒ7〜Ｒ9のうち少なくとも一つは分岐鎖状または環状の一価炭化水素基であり、Ｒ7〜Ｒ9の炭素数の合計は６以上である。ｎは、０〜２の整数を表す。）
で表される反応性シリル基変性シリルケテンアセタールを開始剤として、下記一般式（５）
【化６】
2018197200.tif 000007
（式中、Ｒ10およびＲ11は、前記と同じ意味を表す。）
で表される（メタ）アクリル酸誘導体の１種または２種以上を、触媒存在下、グループトランスファー重合させることを特徴とする３または４のシリルケテンアセタール末端を有する反応性シリル基変性ポリ（メタ）アクリル酸誘導体の製造方法
を提供する。
【発明の効果】
【００１０】
本発明の反応性シリル基変性シリルケテンアセタールは熱安定性に優れるため、アクリル酸誘導体の重合の開始剤として用いた場合、重合時の失活を抑制でき、シリルケテンアセタール末端を有する反応性シリル基変性ポリ（メタ）アクリル酸誘導体を容易に得ることができる。
また、得られたシリルケテンアセタール末端を有する反応性シリル基変性ポリ（メタ）アクリル酸誘導体は、水やアルコールと反応させてシリルケテンアセタール末端を加水分解または加アルコール分解することにより、容易に反応性シリル基変性ポリ（メタ）アクリル酸誘導体に変換することができ、生じた反応性シリル基変性ポリ（メタ）アクリル酸誘導体は、塗料、接着剤、粘着剤、シーリング剤、高分子シランカップリング剤に利用することができる有用な化合物である。
【発明を実施するための形態】
【００１１】
以下、本発明について具体的に説明する。
本発明に係る反応性シリル基変性シリルケテンアセタールは、下記一般式（１）で表される。
【００１２】
【化７】
2018197200.tif 000008
（式中、ｎは、０〜２の整数を表す。）
【００１３】
上記一般式（１）において、Ｒ1〜Ｒ3は、互いに独立して、水素原子、炭素数１〜１０、好ましくは炭素数１〜８、より好ましくは炭素数１〜６の一価炭化水素基を表し、Ｒ4は、炭素数２〜１０、好ましくは炭素数２〜８、より好ましくは炭素数３〜６の二価炭化水素基を表し、Ｒ5およびＲ6は、互いに独立して、炭素数１〜１０、好ましくは炭素数１〜８、より好ましくは炭素数１〜６の一価炭化水素基を表し、Ｒ7〜Ｒ9は、互いに独立して、炭素数１〜１０、好ましくは炭素数２〜８の一価炭化水素基を表すが、Ｒ7〜Ｒ9のうち少なくとも一つは分岐鎖状または環状の一価炭化水素基であり、Ｒ7〜Ｒ9の炭素数の合計は、６以上、好ましくは９以上であり、上限は特に制限されないが２０以下が好ましい。
【００１４】
上記Ｒ1〜Ｒ3およびＲ5〜Ｒ9における一価炭化水素基は、直鎖状、分岐鎖状、環状のいずれでもよく、その具体例としては、メチル，エチル，ｎ−プロピル，ｎ−ブチル，ｎ−ヘキシル，ｎ−ヘプチル，ｎ−オクチル，ｎ−ノニル，ｎ−デシル基等の直鎖状アルキル基、イソプロピル，イソブチル，ｓｅｃ−ブチル，ｔｅｒｔ−ブチル，イソペンチル，２−ペンチル，３−ペンチル，ｔｅｒｔ−ペンチル基等の分岐鎖状アルキル基、シクロプロピル，シクロヘキシル，シクロペンチル，シクロオクチル基等の環状アルキル基等の飽和炭化水素基；ビニル，アリル，１−プロペニル，１−メチルプロペニル，ブテニル，ペンテニル，ヘキセニル，ヘプテニル，オクテニル，ノネニル，デセニル基等のアルケニル基、エチニル，プロピニル基等のアルキニル基等の不飽和炭化水素基；フェニル、トリル、キシリル、メシチル基等のアリール基；ベンジル、フェネチル、フェニルプロピル、フェニルブチル基等のアラルキル基などが挙げられる。
上記Ｒ4における二価炭化水素基の具体例としては、エチレン、トリメチレン、プロピレン、テトラメチレン、ペンタメチレン基等の直鎖または分岐鎖状アルキレン基などが挙げられる。
【００１５】
これらの中でも、Ｒ1およびＲ2としては、水素原子または炭素数１〜６の直鎖アルキル基が好ましく、水素原子がより好ましい。
Ｒ3としては、水素原子または炭素数１〜６の直鎖アルキル基が好ましく、炭素数１〜６の直鎖アルキル基がより好ましく、メチル基、エチル基がより一層好ましい。
Ｒ4としては、炭素数３〜６の直鎖アルキレン基が好ましく、トリメチレン基、テトラメチレン基がより好ましい。
Ｒ5およびＲ6としては、炭素数１〜６の直鎖アルキル基が好ましく、メチル基、エチル基がより好ましい。
Ｒ7〜Ｒ9としては、炭素数２〜８のアルキル基、炭素数６〜８のアリール基が好ましく、メチル基、エチル基、イソプロピル基、イソブチル基、ｓｅｃ−ブチル基、ｔｅｒｔ−ブチル基、イソペンチル、ｓｅｃ−ペンチル、ネオペンチル、シクロプロピル、シクロブチル、シクロペンチル、シクロヘキシル、フェニル基がより好ましい（ただし、Ｒ7〜Ｒ9の少なくとも１つ、好ましくは２つ、より好ましくは３つが、イソプロピル基、イソブチル基、ｓｅｃ−ブチル基、ｔｅｒｔ−ブチル基、イソペンチル、ｓｅｃ−ペンチル、ネオペンチル、シクロプロピル、シクロブチル、シクロペンチル、シクロヘキシル、フェニル基である。）
【００１６】
一般式（１）において、ＳｉＲ5n（ＯＲ6）3-nで表される置換基の具体例としては、トリメトキシシリル基、メチルジメトキシシリル基、ジメチルメトキシシリル基、エチルジメトキシシリル基、ジエチルメトキシシリル基、トリエトキシシリル基、ジエチルエトキシシリル基、エチルジエトキシシリル基等が挙げられる。
また、ＳｉＲ7Ｒ8Ｒ9で表される置換基の具体例としては、トリイソプロピルシリル基、トリイソブチルシリル基、トリ−ｓｅｃ−ブチルシリル基、トリ−ｔｅｒｔ−ブチルシリル基、トリイソペンチルシリル基、トリ−ｓｅｃ−ペンチルシリル基、トリネオペンチルシリル基、トリシクロプロピルシリル基、トリシクロブチルシリル基、トリシクロペンチルシリル基、トリシクロヘキシルシリル基、トリフェニルシリル基、ジイソプロピルメチルシリル基、ジシクロペンチルメチルシリル基、ジエチルイソプロピルシリル基、ｔｅｒｔ−ブチルジメチルシリル基、メチルジフェニルシリル基、ジメチルフェニルシリル基等が挙げられる。
【００１７】
一般式（１）で表される化合物の具体例としては、（２−トリメトキシシリル）エチル（ジフェニルメチルシリル）ジメチルケテンアセタール、（３−トリメトキシシリル）プロピル（ジフェニルメチルシリル）ジメチルケテンアセタール、（４−トリメトキシシリル）ブチル（ジフェニルメチルシリル）ジメチルケテンアセタール、（５−トリメトキシシリル）ペンチル（ジフェニルメチルシリル）ジメチルケテンアセタール、（６−トリメトキシシリル）ヘキシル（ジフェニルメチルシリル）ジメチルケテンアセタール、（２−トリメトキシシリル）エチル（フェニルジメチルシリル）ジメチルケテンアセタール、（３−トリメトキシシリル）プロピル（フェニルジメチルシリル）ジメチルケテンアセタール、（４−トリメトキシシリル）ブチル（フェニルジメチルシリル）ジメチルケテンアセタール、（５−トリメトキシシリル）ペンチル（フェニルジメチルシリル）ジメチルケテンアセタール、（６−トリメトキシシリル）ヘキシル（フェニルジメチルシリル）ジメチルケテンアセタール、（２−トリメトキシシリル）エチル（トリイソプロピルシリル）ジメチルケテンアセタール、（３−トリメトキシシリル）プロピル（トリイソプロピルシリル）ジメチルケテンアセタール、（４−トリメトキシシリル）ブチル（トリイソプロピルシリル）ジメチルケテンアセタール、（５−トリメトキシシリル）ペンチル（トリイソプロピルシリル）ジメチルケテンアセタール、（６−トリメトキシシリル）ヘキシル（トリイソプロピルシリル）ジメチルケテンアセタール、（２−トリメトキシシリル）エチル（トリイソブチルシリル）ジメチルケテンアセタール、（３−トリメトキシシリル）プロピル（トリイソブチルシリル）ジメチルケテンアセタール、（４−トリメトキシシリル）ブチル（トリイソブチルシリル）ジメチルケテンアセタール、（５−トリメトキシシリル）ペンチル（トリイソブチルシリル）ジメチルケテンアセタール、（６−トリメトキシシリル）ヘキシル（トリイソブチルシリル）ジメチルケテンアセタール、（２−ジメトキシメチルシリル）エチル（ジフェニルメチルシリル）ジメチルケテンアセタール、（３−ジメトキシメチルシリル）プロピル（ジフェニルメチルシリル）ジメチルケテンアセタール、（４−ジメトキシメチルシリル）ブチル（ジフェニルメチルシリル）ジメチルケテンアセタール、（５−ジメトキシメチルシリル）ペンチル（ジフェニルメチルシリル）ジメチルケテンアセタール、（６−ジメトキシメチルシリル）ヘキシル（ジフェニルメチルシリル）ジメチルケテンアセタール、（２−ジメトキシメチルシリル）エチル（フェニルジメチルシリル）ジメチルケテンアセタール、（３−ジメトキシメチルシリル）プロピル（フェニルジメチルシリル）ジメチルケテンアセタール、（４−ジメトキシメチルシリル）ブチル（フェニルジメチルシリル）ジメチルケテンアセタール、（５−ジメトキシメチルシリル）ペンチル（フェニルジメチルシリル）ジメチルケテンアセタール、（６−ジメトキシメチルシリル）ヘキシル（フェニルジメチルシリル）ジメチルケテンアセタール、（２−ジメトキシメチルシリル）エチル（トリイソプロピルシリル）ジメチルケテンアセタール、（３−ジメトキシメチルシリル）プロピル（トリイソプロピルシリル）ジメチルケテンアセタール、（４−ジメトキシメチルシリル）ブチル（トリイソプロピルシリル）ジメチルケテンアセタール、（５−ジメトキシメチルシリル）ペンチル（トリイソプロピルシリル）ジメチルケテンアセタール、（６−ジメトキシメチルシリル）ヘキシル（トリイソプロピルシリル）ジメチルケテンアセタール、（２−ジメトキシメチルシリル）エチル（トリイソブチルシリル）ジメチルケテンアセタール、（３−ジメトキシメチルシリル）プロピル（トリイソブチルシリル）ジメチルケテンアセタール、（４−ジメトキシメチルシリル）ブチル（トリイソブチルシリル）ジメチルケテンアセタール、（５−ジメトキシメチルシリル）ペンチル（トリイソブチルシリル）ジメチルケテンアセタール、（６−ジメトキシメチルシリル）ヘキシル（トリイソブチルシリル）ジメチルケテンアセタール、（２−メトキシジメチルシリル）エチル（ジフェニルメチルシリル）ジメチルケテンアセタール、（３−メトキシジメチルシリル）プロピル（ジフェニルメチルシリル）ジメチルケテンアセタール、（４−メトキシジメチルシリル）ブチル（ジフェニルメチルシリル）ジメチルケテンアセタール、（５−メトキシジメチルシリル）ペンチル（ジフェニルメチルシリル）ジメチルケテンアセタール、（６−メトキシジメチルシリル）ヘキシル（ジフェニルメチルシリル）ジメチルケテンアセタール、（２−メトキシジメチルシリル）エチル（フェニルジメチルシリル）ジメチルケテンアセタール、（３−メトキシジメチルシリル）プロピル（フェニルジメチルシリル）ジメチルケテンアセタール、（４−メトキシジメチルシリル）ブチル（フェニルジメチルシリル）ジメチルケテンアセタール、（５−メトキシジメチルシリル）ペンチル（フェニルジメチルシリル）ジメチルケテンアセタール、（６−メトキシジメチルシリル）ヘキシル（フェニルジメチルシリル）ジメチルケテンアセタール、（２−メトキシジメチルシリル）エチル（トリイソプロピルシリル）ジメチルケテンアセタール、（３−メトキシジメチルシリル）プロピル（トリイソプロピルシリル）ジメチルケテンアセタール、（４−メトキシジメチルシリル）ブチル（トリイソプロピルシリル）ジメチルケテンアセタール、（５−メトキシジメチルシリル）ペンチル（トリイソプロピルシリル）ジメチルケテンアセタール、（６−メトキシジメチルシリル）ヘキシル（トリイソプロピルシリル）ジメチルケテンアセタール、（２−メトキシジメチルシリル）エチル（トリイソブチルシリル）ジメチルケテンアセタール、（３−メトキシジメチルシリル）プロピル（トリイソブチルシリル）ジメチルケテンアセタール、（４−メトキシジメチルシリル）ブチル（トリイソブチルシリル）ジメチルケテンアセタール、（５−メトキシジメチルシリル）ペンチル（トリイソブチルシリル）ジメチルケテンアセタール、（６−メトキシジメチルシリル）ヘキシル（トリイソブチルシリル）ジメチルケテンアセタール、（２−トリエトキシシリル）エチル（ジフェニルメチルシリル）ジメチルケテンアセタール、（３−トリエトキシシリル）プロピル（ジフェニルメチルシリル）ジメチルケテンアセタール、（４−トリエトキシシリル）ブチル（ジフェニルメチルシリル）ジメチルケテンアセタール、（５−トリエトキシシリル）ペンチル（ジフェニルメチルシリル）ジメチルケテンアセタール、（６−トリエトキシシリル）ヘキシル（ジフェニルメチルシリル）ジメチルケテンアセタール、（２−トリエトキシシリル）エチル（フェニルジメチルシリル）ジメチルケテンアセタール、（３−トリエトキシシリル）プロピル（フェニルジメチルシリル）ジメチルケテンアセタール、（４−トリエトキシシリル）ブチル（フェニルジメチルシリル）ジメチルケテンアセタール、（５−トリエトキシシリル）ペンチル（フェニルジメチルシリル）ジメチルケテンアセタール、（６−トリエトキシシリル）ヘキシル（フェニルジメチルシリル）ジメチルケテンアセタール、（２−トリエトキシシリル）エチル（トリイソプロピルシリル）ジメチルケテンアセタール、（３−トリエトキシシリル）プロピル（トリイソプロピルシリル）ジメチルケテンアセタール、（４−トリエトキシシリル）ブチル（トリイソプロピルシリル）ジメチルケテンアセタール、（５−トリエトキシシリル）ペンチル（トリイソプロピルシリル）ジメチルケテンアセタール、（６−トリエトキシシリル）ヘキシル（トリイソプロピルシリル）ジメチルケテンアセタール、（２−トリエトキシシリル）エチル（トリイソブチルシリル）ジメチルケテンアセタール、（３−トリエトキシシリル）プロピル（トリイソブチルシリル）ジメチルケテンアセタール、（４−トリエトキシシリル）ブチル（トリイソブチルシリル）ジメチルケテンアセタール、（５−トリエトキシシリル）ペンチル（トリイソブチルシリル）ジメチルケテンアセタール、（６−トリエトキシシリル）ヘキシル（トリイソブチルシリル）ジメチルケテンアセタール等が挙げられる。
【００１８】
これらの中でも、（３−トリメトキシシリル）プロピル（ジメチルフェニルシリル）ジメチルケテンアセタール、（３−トリメトキシシリル）プロピル（ジフェニルメチルシリル）ジメチルケテンアセタール、（３−トリメトキシシリル）プロピル（トリイソプロピルシリル）ジメチルケテンアセタール、（４−トリメトキシシリル）ブチル（トリイソプロピルシリル）ジメチルケテンアセタール、（５−トリメトキシシリル）ペンチル（トリイソプロピルシリル）ジメチルケテンアセタール、（３−トリエトキシシリル）プロピル（トリイソプロピルシリル）ジメチルケテンアセタール、（４−トリエトキシシリル）ブチル（トリイソプロピルシリル）ジメチルケテンアセタール、（５−トリエトキシシリル）ペンチル（トリイソプロピルシリル）ジメチルケテンアセタールが好ましい。
【００１９】
上記一般式（１）で表される反応性シリル基変性シリルケテンアセタールは、例えば、下記一般式（６）で表されるα，β−不飽和カルボン酸エステルと、下記一般式（７）で表されるヒドロシランを、特定の触媒存在下、１，４−ヒドロシリル化することにより製造できる。
【００２０】
【化８】
2018197200.tif 000009
（式中、Ｒ1〜Ｒ6およびｎは、上記と同じ意味を表す。）
【００２１】
2018197200.tif 000010
（式中、Ｒ7〜Ｒ9は、上記と同じ意味を表す。）
【００２２】
一般式（６）で表されるα，β−不飽和カルボン酸エステルの具体例としては、（メタ）アクリル酸２−（トリメトキシシリル）エチル、（メタ）アクリル酸２−（トリエトキシシリル）エチル、（メタ）アクリル酸２−（ジメトキシメチルシリル）エチル、（メタ）アクリル酸２−（メトキシジメチルシリル）エチル、（メタ）アクリル酸３−（トリメトキシシリル）プロピル、（メタ）アクリル酸３−（トリエトキシシリル）プロピル、（メタ）アクリル酸３−（ジメトキシメチルシリル）プロピル、（メタ）アクリル酸３−（メトキシジメチルシリル）プロピル、（メタ）アクリル酸４−（トリメトキシシリル）ブチル、（メタ）アクリル酸４−（トリエトキシシリル）ブチル、（メタ）アクリル酸４−（ジメトキシメチルシリル）ブチル、（メタ）アクリル酸４−（メトキシジメチルシリル）ブチル、（メタ）アクリル酸５−（トリメトキシシリル）ペンチル、（メタ）アクリル酸５−（トリエトキシシリル）ペンチル、（メタ）アクリル酸５−（ジメトキシメチルシリル）ペンチル、（メタ）アクリル酸５−（メトキシジメチルシリル）ペンチル、（メタ）アクリル酸６−（トリメトキシシリル）ヘキシル、（メタ）アクリル酸６−（トリエトキシシリル）ヘキシル、（メタ）アクリル酸６−（ジメトキシメチルシリル）ヘキシル、（メタ）アクリル酸６−（メトキシジメチルシリル）ヘキシル等が挙げられる。
【００２３】
一般式（７）で表されるヒドロシランの具体例としては、トリイソプロピルシラン、トリイソブチルシリル、トリ−ｓｅｃ−ブチルシラン、トリ−ｔｅｒｔ−ブチルシラン、トリイソペンチルシラン、トリ−ｓｅｃ−ペンチルシラン、トリネオペンチルシラン、トリシクロプロピルシラン、トリシクロブチルシラン、トリシクロペンチルシラン、トリシクロヘキシルシラン、トリフェニルシラン、ジイソプロピルメチルシラン、ジシクロペンチルメチルシラン、ジエチルイソプロピルシラン、ｔｅｒｔ−ブチルジメチルシラン、メチルジフェニルシラン、ジメチルフェニルシラン等が挙げられる。
【００２４】
触媒としては、トリス（ペンタフルオロフェニル）ボラン、三塩化ロジウム三水和物、トリス（トリフェニルホスフィン）ロジウム（Ｉ）クロリド、ロジウム−炭素等が挙げられる。これらの中でも収率良く一般式（１）で表される反応性シリル基変性シリルケテンアセタールを製造できる観点から、トリス（ペンタフルオロフェニル）ボランが好ましい。
【００２５】
上記反応において、基質と触媒の混合方式については特に限定されないが、触媒と一般式（６）のα，β−不飽和カルボン酸エステルを含む反応器に、一般式（７）のヒドロシランをフィードしながら反応させる方法か、触媒を含む反応器に一般式（６）のα，β−不飽和カルボン酸エステルおよび一般式（７）のヒドロシランをフィードしながら反応させる方法が好ましい。
【００２６】
一般式（７）で表されるヒドロシランの使用量は、一般式（６）で表されるα，β−不飽和カルボン酸エステル１ｍｏｌに対し、０．８〜１．２ｍｏｌが好ましく、０．９〜１．１ｍｏｌがより好ましく、０．９５〜１．０５ｍｏｌがより一層好ましい。この範囲の使用量で、目的とする一般式（１）で表される反応性シリル基変性シリルケテンアセタールを収率良く製造することができる。
触媒の使用量は、特に限定されないが、反応性または生産性の観点から、一般式（６）で表されるα，β−不飽和カルボン酸エステル１ｍｏｌに対し、０．００００００１〜０．１ｍｏｌが好ましく、０．０００００１〜０．０５ｍｏｌがより好ましく、０．００００１〜０．０１ｍｏｌがより一層好ましい。
【００２７】
反応温度は特に限定されないが、好ましくは−１００〜２００℃、より好ましくは−５０〜１００℃、より一層好ましくは０〜６０℃である。
反応時間は特に限定されないが、好ましくは０．１〜３０時間、より好ましくは０．５〜２０時間、より一層好ましくは１〜１０時間である。
反応雰囲気下は、大気下でもよいが、窒素、アルゴン等の不活性ガス雰囲気とすることが好ましい。
【００２８】
上記反応は、無溶媒でも進行するが、溶媒を用いることもできる。
溶媒としては、ペンタン、ヘキサン、シクロヘキサン、ヘプタン、イソオクタン、トルエン、キシレン、メシチレン等の炭化水素系溶媒；ジクロロメタン、ジクロロエタン、クロロベンゼン等のハロゲン化炭化水素溶媒などが挙げられ、これらの溶媒は１種を単独で使用しても、２種以上を混合して使用してもよい。上記溶媒の中でも、特にトルエン、キシレン、メシチレンが好ましい。
なお、反応の際には重合禁止剤を添加してもよい。重合禁止剤としては、２，６−ジ−ｔｅｒｔ−ブチル−４−メチルフェノール（ＢＨＴ）のようなヒンダードフェノール系が好ましい。
【００２９】
また、一般式（１）で表される反応性シリル基変性シリルケテンアセタールは、例えば、下記一般式（８）で表される末端に不飽和結合を有するシリルケテンアセタールと、下記一般式（９）で表されるヒドロシランとを、白金化合物含有触媒存在下、ヒドロシリル化することでも製造できる。
【００３０】
【化９】
2018197200.tif 000011
（式中、Ｒ1〜Ｒ3およびＲ7〜Ｒ9は、上記と同じ意味を表し、ｍは０〜８の整数を表す。）
【００３１】
2018197200.tif 000012
（式中、Ｒ4〜Ｒ6およびｎは、上記と同じ意味を表す。）
【００３２】
一般式（８）で表される反応性シリル基変性シリルケテンアセタールの具体例としては、ビニル（トリイソプロピルシリル）ジメチルケテンアセタール、アリル（トリイソプロピルシリル）ジメチルケテンアセタール、３−ブテニル（トリイソプロピルシリル）ジメチルケテンアセタール、４−ペンテニル（トリイソプロピルシリル）ジメチルケテンアセタール、５−ヘキセニル（トリイソプロピルシリル）ジメチルケテンアセタール、ビニル（ジフェニルメチルシリル）ジメチルケテンアセタール、アリル（ジフェニルメチルシリル）ジメチルケテンアセタール、３−ブテニル（ジフェニルメチルシリル）ジメチルケテンアセタール、４−ペンテニル（ジフェニルメチルシリル）ジメチルケテンアセタール、５−ヘキセニル（ジフェニルメチルシリル）ジメチルケテンアセタール、ビニル（フェニルジメチルシリル）ジメチルケテンアセタール、アリル（フェニルジメチルシリル）ジメチルケテンアセタール、３−ブテニル（フェニルジメチルシリル）ジメチルケテンアセタール、４−ペンテニル（フェニルジメチルシリル）ジメチルケテンアセタール、５−ヘキセニル（フェニルジメチルシリル）ジメチルケテンアセタール、ビニル（トリイソブチルシリル）ジメチルケテンアセタール、アリル（トリイソブチルシリル）ジメチルケテンアセタール、３−ブテニル（トリイソブチルシリル）ジメチルケテンアセタール、４−ペンテニル（トリイソブチルシリル）ジメチルケテンアセタール、５−ヘキセニル（トリイソブチルシリル）ジメチルケテンアセタール等が挙げられる。
【００３３】
一般式（９）で表されるヒドロシランの具体例としては、トリメトキシシラン、メチルジメトキシシラン、ジメチルメトキシシラン、エチルジメトキシシラン、ジエチルメトキシシラン、トリエトキシシラン、ジエチルエトキシシラン、エチルジエトキシシラン等が挙げられる。
【００３４】
白金化合物含有触媒としては、塩化白金酸、塩化白金酸のアルコール溶液、白金−１，３−ジビニル−１，１，３，３−テトラメチルジシロキサン錯体のトルエンまたはキシレン溶液、テトラキストリフェニルホスフィン白金、ジクロロビストリフェニルホスフィン白金、ジクロロビスアセトニトリル白金、ジクロロビスベンゾニトリル白金、ジクロロシクロオクタジエン白金、白金−炭素、白金−アルミナ、白金−シリカ等の担持触媒等が挙げられる。これらの中でも選択性の面から、白金−１，３−ジビニル−１，１，３，３−テトラメチルジシロキサン錯体のトルエンまたはキシレン溶液が好ましい。
【００３５】
基質と触媒の混合方式については特に限定されないが、白金化合物含有触媒と一般式（８）の末端に不飽和結合を有するシリルケテンアセタールを含む反応器に、一般式（９）のヒドロシランをフィードしながら反応させる方法が好ましい。
【００３６】
一般式（９）で表されるヒドロシランの使用量は、一般式（８）で表される化合物１ｍｏｌに対し、０．８〜１．２ｍｏｌが好ましく、０．９〜１．１ｍｏｌがより好ましく、０．９５〜１．０５ｍｏｌがより一層好ましい。
白金化合物含有触媒の使用量は特に限定されないが、反応性または生産性の観点から、一般式（８）で表される末端に不飽和結合を有するシリルケテンアセタール１ｍｏｌに対し、含有される白金原子が０．００００００１〜０．０１ｍｏｌが好ましく、０．００００００１〜０．００１ｍｏｌがより好ましく、０．０００００１〜０．００１ｍｏｌがより一層好ましい。
【００３７】
反応温度は特に限定されないが、０〜２０℃が好ましく、２０〜１００℃がより好ましく、４０〜９０℃がより一層好ましい。
反応時間は特に限定されないが、１〜３０時間が好ましく、１〜２０時間がより好ましく、１〜１０時間がより一層好ましい。
反応雰囲気下は、大気下でもよいが、窒素、アルゴン等の不活性ガス雰囲気とすることが好ましい。
【００３８】
上記反応は、無溶媒でも進行するが、溶媒を用いることもできる。
溶媒としては、ペンタン、ヘキサン、シクロヘキサン、ヘプタン、イソオクタン、トルエン、キシレン、メシチレン等の炭化水素系溶媒；ジエチルエーテル、テトラヒドロフラン、ジオキサン等のエーテル系溶媒；酢酸エチル、酢酸ブチル等のエステル系溶媒；Ｎ，Ｎ−ジメチルホルムアミド等の非プロトン性溶媒；ジクロロメタン、ジクロロエタン、クロロベンゼン等のハロゲン化炭化水素溶媒等が挙げられ、これらの溶媒は１種を単独で使用しても、２種以上を混合して使用してもよい。上記溶媒の中でも、特にトルエン、キシレン、メシチレン、テトラヒドロフランが好ましい。
上記各製造方法によって得られた一般式（１）で表される反応性シリル基変性シリルケテンアセタールは、反応混合物から蒸留等の方法で単離することができる。
【００３９】
また、本発明のシリルケテンアセタール末端を有する反応性シリル基変性ポリ（メタ）アクリル酸誘導体は、下記一般式（２）で表される。
【００４０】
2018197200.tif 000013
（式中、ｚは、２以上の整数を表す。）
【００４１】
上記一般式（２）において、Ｒ10は、水素原子またはメチル基を表し、Ｒ11は、シリル基で置換されていてもよい炭素数１〜２０のアルコキシ基、炭素数６〜２０のアリーロキシ基、炭素数１〜２０のジアルキルアミノ基、またはシロキシ基を表し、これら各基中の、炭素原子の一部が−Ｏ−、−ＮＲ−（Ｒは、炭素数１〜２０の一価炭化水素基を表す。）から選ばれる１種または２種以上で置換されていてもよいが、酸素原子および窒素原子のヘテロ原子同士は隣接しない。
また、Ｘは、下記一般式（３）で表される置換基を表し、Ｙは、下記一般式（４）で表される置換基を表す。
【００４２】
【化１０】
2018197200.tif 000014
（式中、Ｒ1〜Ｒ6およびｎは、上記と同じ意味を表す。）
【００４３】
【化１１】
2018197200.tif 000015
（式中、Ｒ7〜Ｒ11は、上記と同じ意味を表す。）
【００４４】
Ｒ11の炭素数１〜２０のアルコキシ基において、その中のアルキル基は直鎖、分岐、または環状のいずれでもよく、その具体例としては、メトキシ、エトキシ、ｎ−プロポキシ、ｎ−ブトキシ、ｎ−ペンチルオキシ、ｎ−ヘキシルオキシ、ｎ−ヘプチルオキシ、ｎ−オクチルオキシ、ｎ−ノニルオキシ、ｎ−デシルオキシ、ｎ−ドデシルオキシ、ｎ−オクタデシルオキシ、ｎ−ビニルオキシ、ｎ−アリルオキシ基等の直鎖状のアルコキシ基；イソプロポキシ、イソブトキシ、ｔｅｒｔ−ブトキシ、イソペンチルオキシ、ｓｅｃ−ペンチルオキシ、ｔｅｒｔ−ペンチルオキシ、ネオペンチルオキシ、１−メチルペンチルオキシ、イソオクチルオキシ、イソデシルオキシ、２−エチルヘキシルオキシ基等の分岐鎖状のアルコキシ基；シクロヘキシルオキシ、４−ｔｅｒｔ−ブチルシクロヘキシル、シクロデシルオキシ基等の環状のアルコキシ基が挙げられる。
【００４５】
炭素数６〜２０のアリーロキシ基の具体例としては、フェノキシ、ベンジルオキシ、ｐ−メチルフェノキシ、ナフトキシ基等が挙げられる。
炭素数１〜２０のジアルキルアミノ基の具体例としては、ジメチルアミノ、ジエチルアミノ、メチルエチルアミノ、ジ−ｎ−プロピルアミノ基等が挙げられる。
シロキシ基の具体例としては、トリメチルシロキシ、トリエチルシロキシ、トリイソプロピルシロキシ基等のトリアルキルシロキシ基などが挙げられる。
−Ｏ−を含むアルコキシ基の具体例としては、メトキシメチルオキシ、エトキシメチルオキシ、２−メトキシエチルオキシ、３−メトキシプロピルオキシ、４−メトキシブチルオキシ、２−エトキシエチル、３−エトキシプロピルオキシ、４−エトキシブチルオキシ、５−メトキシ−３−オキサ−ペンチルオキシ、８−メトキシ−３，６−ジオキサオクチルオキシ基等が挙げられる。
【００４６】
−Ｏ−を含むアミノ基の具体例としては、Ｎ−（メトキシメチル）メチルアミノ、Ｎ−（２−メトキシエチル）メチルアミノ基等が挙げられる。
−ＮＲ−を含むアミノ基の具体例としては、Ｎ−（ジメチルアミノメチル）メチルアミノ、Ｎ−（２−ジメチルアミノエチル）メチルアミノ基等が挙げられる。
−ＮＲ−を含むアルコキシ基の具体例としては、ジメチルアミノメチルオキシ、２−ジメチルアミノエチルオキシ、２−ジエチルアミノエチルオキシ、２−エチルメチルアミノエチルオキシ、ｔｅｒｔ−ブチルアミノエチルオキシ基等が挙げられる。
シリル基および−Ｏ−を含むアルコキシ基の具体例としては、トリメチルシロキシメチルオキシ、トリエチルシロキシメチルオキシ、２−トリメチルシロキシエチルオキシ、３−トリメチルシロキシプロピルオキシ、４−トリメチルシロキシブチルオキシ基等が挙げられる。
【００４７】
なお、上記−ＮＲ−を含む一価炭化水素基中のＲの具体例としては、上記Ｒ1の飽和炭化水素基、不飽和炭化水素基、アリール基、アラルキル基で例示した基と同様のものが挙げられる。
【００４８】
本発明において、シリルケテンアセタール末端を有する反応性シリル基変性ポリ（メタ）アクリル酸誘導体の数平均分子量（Ｍｎ）は、重合中に失活することなく定量的に反応が進行する観点から、５００〜５０，０００が好ましく、５００〜３０，０００がより好ましく、５００〜２５，０００がより一層好ましい
また、シリルケテンアセタール末端を有する反応性シリル基変性ポリ（メタ）アクリル酸誘導体の分子量分布（Ｍｗ／Ｍｎ）は特に限定されないが、高分子量成分または低分子量成分の影響を排除する観点から、１．６以下が好ましく、１．５以下がより好ましく、１．４以下がより一層好ましい。なお、分子量分布の下限は特に制限されないが、好ましくは１．０である。
【００４９】
なお、上記数平均分子量および分子量分布の値は、ゲルパーミエーションクロマトグラフィー（以下、「ＧＰＣ」という。）により求めたポリスチレン換算値である。ＧＰＣ条件は以下の通りである。
（ＧＰＣ条件）
装置：ＨＬＣ−８２２０ＧＰＣ（東ソー（株）製）
カラム：ＫＦ−４０２．５ＨＱ（４．６ｍｍ×２５０ｍｍ）＋ＫＦ−４０４ＨＱ（４．６ｍｍ×２５０ｍｍ）（Ｓｈｏｄｅｘ社製）
溶離液：テトラヒドロフラン（ＴＨＦ）
流速：０．３５ｍｌ／ｍｉｎ
検出器：ＲＩ
カラム恒温槽温度：４０℃
標準物質：ポリスチレン
【００５０】
上記式（２）で表されるシリルケテンアセタール末端を有する反応性シリル基変性ポリ（メタ）アクリル酸誘導体は、上記一般式（１）で表される反応性シリル基変性シリルケテンアセタールを開始剤として、下記一般式（５）で表される（メタ）アクリル酸誘導体を触媒存在下、グループトランスファー重合して製造できる。
具体的には、（メタ）アクリル酸誘導体、触媒、開始剤のうちいずれか２つを仕込んでおき、残り１つを添加すると重合が開始する。添加順序については特に限定されず、いずれの添加順序によっても重合は開始する。
【００５１】
【化１２】
2018197200.tif 000016
（式中、Ｒ10およびＲ11は、上記と同じ意味を表す。）
【００５２】
一般式（５）で表される（メタ）アクリル酸誘導体の具体例としては、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチル、（メタ）アクリル酸イソペンチル、（メタ）アクリル酸ｓｅｃ−ペンチル、（メタ）アクリル酸ｔｅｒｔ−ブチル、（メタ）アクリル酸ペンチル、（メタ）アクリル酸１−メチルペンチル、（メタ）アクリル酸ヘキシル、（メタ）アクリル酸２，３，４−トリメチルヘキシル、（メタ）アクリル酸２−エチルヘキシル、（メタ）アクリル酸ヘプチル、（メタ）アクリル酸オクチル、（メタ）アクリル酸イソオクチル、（メタ）アクリル酸ノニル、（メタ）アクリル酸デシル、（メタ）アクリル酸イソデシル、（メタ）アクリル酸ドデシル、（メタ）アクリル酸オクタデシル、（メタ）アクリル酸ビニル、（メタ）アクリル酸アリル、（メタ）アクリル酸シクロヘキシル、（メタ）アクリル酸４−ｔｅｒｔ−ブチルシクロヘキシル、（メタ）アクリル酸シクロデシル、（メタ）アクリル酸ジシクロペンタニル、（メタ）アクリル酸ベンジル、（メタ）アクリル酸フェニル、（メタ）アクリル酸−ｐ−メチルフェニル、（メタ）アクリル酸ナフチル、（メタ）アクリル酸トリメチルシリル、（メタ）アクリル酸トリエチルシリル、（メタ）アクリル酸トリｎ−プロピルシリル、（メタ）アクリル酸トリ−ｎ−ブチルシリル、（メタ）アクリル酸ジメチルフェニルシリル、（メタ）アクリル酸メチルジフェニルシリル、（メタ）アクリル酸トリフェニルシリル、（メタ）アクリル酸ｔｅｒｔ−ブチルジメチルシリル、（メタ）アクリル酸２−（トリメチルシロキシ）−エチル、（メタ）アクリル酸３−（トリメチルシロキシ）−プロピル、（メタ）アクリル酸メトキシメチル、（メタ）アクリル酸２−メトキシエチル、（メタ）アクリル酸３−メトキシプロピル、（メタ）アクリル酸４−メトキシブチル、（メタ）アクリル酸２−エトキシエチル、（メタ）アクリル酸３−エトキシプロピル、（メタ）アクリル酸ジメチルアミノメチル、（メタ）アクリル酸２−ジメチルアミノエチル、（メタ）アクリル酸２−ジエチルアミノエチル、Ｎ，Ｎ−ジメチル（メタ）アクリルアミド、Ｎ，Ｎ−ジエチル（メタ）アクリルアミド、Ｎ，Ｎ−（メトキシメチル）メチル（メタ）アクリルアミド、Ｎ，Ｎ−（エトキシメチル）メチル（メタ）アクリルアミド、Ｎ，Ｎ−（ジメチルアミノメチル）メチル（メタ）アクリルアミド、Ｎ，Ｎ−（２−ジメチルアミノエチル）メチル（メタ）アクリルアミド等が挙げられる。
【００５３】
なお、シリルケテンアセタール末端を有する反応性シリル基変性ポリ（メタ）アクリル酸誘導体の製造において、一般式（５）で表される（メタ）アクリル酸誘導体を２種類以上使用して共重合体を製造することもできる。異なる（メタ）アクリル酸誘導体の添加法は、反応開始時に（メタ）アクリル酸誘導体全量を反応系に仕込んでもよく、１種または２種を仕込んで重合反応を開始し、目的の重合率まで達した後、逐次残りの（メタ）アクリル酸誘導体を加えてブロック共重合体を得てもよい。
【００５４】
グループトランスファー重合の触媒としては、フッ素、アジド、シアニド、カルボキシラート、またはこれらの共役酸との塩を対アニオンとするオニウム化合物、金属フッ化物、有機リン化合物、イミダゾリウム塩、ルイス酸、ブレンステッド酸等が挙げられる。
それらの具体例としては、テトラブチルアンモニウムフルオリド、テトラブチルアンモニウムビフルオリド、テトラエチルアンモニウムフルオリド、テトラメチルアンモニウムフルオリド、テトラブチルアンモニウムアセテート、テトラブチルアンモニウムビアセテート、テトラブチルアンモニウムベンゾエート、テトラブチルアンモニウム−ｍ−クロロベンゾエート、テトラブチルアンモニウムビベンゾエート、テトラブチルアンモニウムシアニド、トリス（ジメチルアミノ）スルホニウムジフルオロトリメチルシリケート、トリス（ジメチルアミノ）スルホニウムアジド、トリス（ジメチルアミノ）スルホニウムシアニド、トリス（ジメチルアミノ）スルホニウムビフルオリド等のオニウム化合物；フッ化カリウム、フッ化ナトリウム、フッ化セシウム等の金属フッ化物；ホスファゼン塩基、トリス（２，４，６−トリメトキシフェニル）ホスフィン等の有機リン化合物；１，３−ジイソプロピル−４，５−ジメチルイミダゾール−２−イリデン、１，３−ジイソプロピルイミダゾール−２−イリデン、１，３−ジ−ｔｅｒｔ−ブチルイミダゾール−２−イリデン等のイミダゾリウム塩；塩化亜鉛、臭化亜鉛、ヨウ化亜鉛、ジエチルアルミニウムクロリド、エチルアルミニウムクロリド、ジメチルアルミニウムクロリド、ジイソブチルアルミニウムクロリド、塩化アルミニウム、四塩化チタン、トリス（ペンタフルオロフェニル）ボラン、トリフェニルメチルテトラキス（ペンタフルオロフェニル）ボラート、Ｎ−（トリメチルシリル）ビス（トリフルオロメタンスルホニル）イミド等のルイス酸；ビス（トリフルオロメタンスルホニル）イミド、２，３，４，５，６−ペンタフルオロフェニルビス（トリフルオロメタンスルホニル）メタン等のブレンステッド酸が挙げられる。
【００５５】
これらの中でも、テトラブチルアンモニウムビフルオリド、テトラブチルアンモニウムアセテート、テトラブチルアンモニウムビアセテート、テトラブチルアンモニウムベンゾエート、テトラブチルアンモニウム−ｍ−クロロベンゾエート、テトラブチルアンモニウムビベンゾエート、トリス（ジメチルアミノ）スルホニウムジフルオロトリメチルシリケート、２，３，４，５，６−ペンタフルオロフェニルビス（トリフルオロメタンスルホニル）メタン、Ｎ−（トリメチルシリル）ビス（トリフルオロメタンスルホニル）イミド、ビス（トリフルオロメタンスルホニル）イミドが好ましい
【００５６】
グループトランスファー重合は、開始剤である一般式（１）で表される反応性シリル基変性シリルケテンアセタールの使用量によって分子量を設定することができる。すなわち、重合度は［（メタ）アクリル酸誘導体のモル数）／（開始剤のモル数）］に一致するため、重合度に（メタ）アクリル酸誘導体の分子量および（メタ）アクリル酸誘導体の転換率を乗じたものが重合体の理論分子量となる。
したがって、（メタ）アクリル酸誘導体の使用量と開始剤の使用量を決めておけば、一定の分子量の重合体を得ることができる。
【００５７】
開始剤の使用量は、使用する（メタ）アクリル酸誘導体全体に対し、０．００１〜０．２当量が好ましく、０．００５〜０．１５当量がより好ましく、０．００７〜０．１当量がより一層好ましい。
触媒の使用量は、特に限定されないが、反応性または生産性の観点から、一般式（１）で表される反応性シリル基変性シリルケテンアセタール１ｍｏｌに対し、０．０００１〜１ｍｏｌが好ましく、０．０００５〜０．１ｍｏｌがより好ましく、０．００１〜０．０５ｍｏｌより一層好ましい。
反応温度は特に限定されないが、−１００〜２００℃が好ましく、−５０〜１００℃がより好ましく、０〜５０℃より一層好ましい。
反応時間は特に限定されないが、０．０１〜３０時間が好ましく、０．０５〜２０時間がより好ましく、０．１〜１０時間より一層好ましい。
反応雰囲気下は、大気下でもよいが、窒素、アルゴン等の不活性ガス雰囲気とすることが好ましい。
【００５８】
上記重合反応は、無溶媒でも進行するが、溶媒を用いることもできる。
溶媒としては、ペンタン、ヘキサン、シクロヘキサン、ヘプタン、イソオクタン、トルエン、キシレン、メシチレン等の炭化水素系溶媒；アセトニトリル、プロピオニトリル、Ｎ，Ｎ−ジメチルホルムアミド、Ｎ−メチルピロリドン等の非プロトン性極性溶媒、ジクロロメタン、ジクロロエタン、クロロベンゼン等のハロゲン化炭化水素溶媒；ジエチルエーテル、テトラヒドロフラン、ジオキサン、ジメトキシエタン等のエーテル系溶媒等が挙げられ、これらの溶媒は１種を単独で使用しても、２種以上を混合して使用してもよい。上記溶媒の中でも、特にトルエン、キシレン、メシチレン、テトラヒドロフランが好ましい。
【００５９】
得られたシリルケテンアセタール末端を有する反応性シリル基変性ポリ（メタ）アクリル酸誘導体に、水またはアルコールを添加することにより、末端のシリルケテンアセタールをカルボン酸またはエステルに変換することができ、反応性シリル基変性ポリ（メタ）アクリル酸誘導体を得ることができる。これらのうち、水を添加すると反応性シリル基も加水分解することがあるため、アルコールを添加することが好ましい。
アルコールの具体例としては、メタノール、エタノール、１−プロパノール、２−プロパノール、１−ブタノール、２−ブタノール等が挙げられる。
水またはアルコールの使用量は特に限定されないが、使用する一般式（１）で表される反応性シリル基変性シリルケテンアセタール１ｍｏｌに対し、０．１〜１０ｍｏｌが好ましく、０．５〜７ｍｏｌがより好ましく、１〜５ｍｏｌがより一層好ましい。
【実施例】
【００６０】
以下、実施例を挙げて本発明をより具体的に説明するが、本発明は下記の実施例に限定されるものではない。
【００６１】
［実施例１］化合物（Ａ−１）の合成
【化１３】
2018197200.tif 000017
【００６２】
１００ｍｌの４つ口丸底フラスコに、還流冷却器、温度計および撹拌機を取り付け、内部を窒素置換した。フラスコ内にトリス（ペンタフルオロフェニル）ボラン５．１ｍｇ（０．０１ｍｍｏｌ）、２，６−ジ−ｔｅｒｔ−ブチル−４−メチルフェノール（ＢＨＴ）４４０ｍｇ（２．０ｍｍｏｌ）、トルエン２０ｍｌを仕込み、氷水浴で３℃に冷却した。滴下ロートからメタクリル酸３−（トリメトキシシリル）プロピル４９．６ｇ（０．２ｍｏｌ）とジメチルフェニルシラン２７．３ｇ（０．２ｍｏｌ）の混合液を２．５時間かけて滴下した。滴下終了後、４℃で１時間撹拌を続けたところ、メタクリル酸３−（トリメトキシシリル）プロピルは消失していた。
反応混合物を１６０℃／０．１ｋＰａで減圧して低沸成分を除去し、６７．８ｇの液体が得られた。下記ＧＣ−ＭＳおよび1Ｈ−ＮＭＲの分析結果から、この液体は（３−トリメトキシシリル）プロピル（ジメチルフェニルシリル）ジメチルケテンアセタール（Ａ−１）であると同定された。収率は８８．１％であった。
【００６３】
ＧＣ−ＭＳ（ＥＩ）  ｍ／ｚ：３８４（Ｍ+）
1Ｈ−ＮＭＲ（６００ＭＨｚ，ＣＤＣｌ3）：δ（ｐｐｍ）０．４５−０．４８（ｍ，６Ｈ），０．５９−０．６３（ｍ，２Ｈ），１．４９（ｓ，３Ｈ），１．５６（ｓ，３Ｈ），１．５９−１．６４（ｍ，２Ｈ），３．５５（ｓ，９Ｈ），３．５６−３．５９（ｍ，２Ｈ），７．３５−７．４４（ｍ，３Ｈ），７．６０−７．６５（ｍ，２Ｈ）
【００６４】
［実施例２］化合物（Ａ−２）の合成
【化１４】
2018197200.tif 000018
【００６５】
１００ｍｌの４つ口丸底フラスコに、還流冷却器、温度計および撹拌機を取り付け、内部を窒素置換した。４−ブテニル（トリイソプロピルシリル）ジメチルケテンアセタール３．０ｇ（１０．０ｍｍｏｌ）、白金−１，３−ジビニル−１，１，３，３−テトラメチルジシロキサン錯体のトルエン溶液（白金原子として１×１０-3ｍｍｏｌ）を仕込み、トリメトキシシラン１．２ｇ（１０．０ｍｍｏｌ）を内温４９℃〜５１℃で１０分かけて滴下した。その温度で３．５時間撹拌し、ガスクロマトグラフィーにより原料が消失したことを確認した後、フラスコ内を０．１ｋＰａまで減圧し低沸成分を除去し、３．８ｇの液体が得られた。
得られた液体の下記ＧＣ−ＭＳおよび1Ｈ−ＮＭＲの分析結果から、この液体は（４−トリメトキシシリル）ブチル（トリイソプロピルシリル）ジメチルケテンアセタール（Ａ−２）であると同定された。収率は９０．３％であった。
【００６６】
ＧＣ−ＭＳ（ＥＩ）  ｍ／ｚ：４２０（Ｍ+）
1Ｈ−ＮＭＲ（６００ＭＨｚ，ＣＤＣｌ3）：δ（ｐｐｍ）  ０．６５−０．７０（ｍ，２Ｈ），１．０６−１．１２（ｍ，１８Ｈ），１．１２−１．２１（ｍ，３Ｈ），１．４７−１．５４（ｍ，２Ｈ），１．５４−１．５８（ｍ，６Ｈ），１．６３−１．７０（ｑｕｉｎ，Ｊ＝７．３Ｈｚ，２Ｈ），３．５６（ｓ，９Ｈ），３．７１（ｔ，Ｊ＝６．９Ｈｚ，２Ｈ）
【００６７】
［実施例３］トリメトキシシリル基変性ポリアクリルｎ−ブチル（Ａ−３）の合成
【化１５】
2018197200.tif 000019
【００６８】
１００ｍｌの４つ口丸底フラスコに、還流冷却器、温度計および撹拌機を取り付け、内部を窒素置換した。このフラスコに、アクリル酸ｎ−ブチル１．０ｇ（７．８ｍｍｏｌ）、（４−トリメトキシシリル）ブチル（トリイソプロピルシリル）ジメチルケテンアセタール（化合物Ａ−２）２８１．９ｍｇ（０．６７ｍｍｏｌ）、およびトルエン７．８ｍｌを仕込み、少量のトルエンに溶解させた２，３，４，５，６−ペンタフルオロフェニルビス（トリフルオロメタンスルホニル）メタン３．０ｍｇ（０．００６７ｍｍｏｌ）を室温で添加した。１０分間撹拌することで、ほぼ定量的に重合体溶液が得られた。得られた溶液の数平均分子量（Ｍｎ）、重量平均分子量（Ｍｗ）および分子量分布（Ｍｗ／Ｍｎ）をＧＰＣにより求めた値（ポリスチレン換算）は以下の通りであった。
Ｍｎ：３４００
Ｍｗ：４２００
Ｍｗ／Ｍｎ：１．２４
続いて、得られた重合体溶液に少量のメタノールを添加した後、ＭＡＬＤＩ−ＴＯＦＭＳスペクトルを測定した結果、上記式（Ａ−３）で表されるトリメトキシシリル基で変性されたポリアクリル酸ｎ−ブチルであると同定された。
ＭＡＬＤＩ−ＴＯＦＭＳ  ｍ／ｚ：１５６７．９［Ｍ（ｎ＝１０）＋Ｎａ+］，１６９７．０［Ｍ（ｎ＝１１）＋Ｎａ+］，１８２５．１［Ｍ（ｎ＝１２）＋Ｎａ+］，１９５３．２［Ｍ（ｎ＝１３）＋Ｎａ+］，２０８１．３［Ｍ（ｎ＝１４）＋Ｎａ+］，２２０９．４［Ｍ（ｎ＝１５）＋Ｎａ+］，２３３７．５［Ｍ（ｎ＝１６）＋Ｎａ+］，２４２９．６［Ｍ（ｎ＝１７）＋Ｎａ+］，２５９３．７［Ｍ（ｎ＝１８）＋Ｎａ+］，２７２１．８［Ｍ（ｎ＝１９）＋Ｎａ+］，２８４９．９［Ｍ（ｎ＝２０）＋Ｎａ+］
【００６９】
以上の結果から、シリルケテンアセタール末端を有するトリメトキシシリル基で変性ポリアクリル酸ｎ−ブチルを経てトリメトキシシリル基で変性されたポリアクリル酸ｎ−ブチルが生成していると考えられる。
【００７０】
［比較例１］トリメトキシシリル基変性ポリアクリルｎ−ブチル（Ａ−４）の合成
１００ｍｌの４つ口丸底フラスコに、還流冷却器、温度計および撹拌機を取り付け、内部を窒素置換した。このフラスコに、（３−トリメトキシシリル）プロピル（トリメチルシリル）ジメチルケテンアセタール２１６．１ｍｇ（０．６７ｍｍｏｌ）、少量のトルエンに溶解させた２，３，４，５，６−ペンタフルオロフェニルビス（トリフルオロメタンスルホニル）メタン３．０ｍｇ（０．００６７ｍｍｏｌ）、トルエン７．８ｍｌを仕込み室温でアクリル酸ブチル１．０ｇ（７．８ｍｍｏｌ）を滴下した。得られた溶液のＧＰＣ分析を行ったところ、重合体の生成は確認できなかった。